(57)【要約】【課題】  取り扱い性と施工性を両立する有機薄膜太陽電池モジュールを提供する【解決手段】  第１ガスバリア層、第１封止層、有機薄膜太陽電池素子、第２封止層、及び第２ガスバリア層を順次有し、以下の条件１〜３を満たす有機薄膜太陽電池モジュール。  条件１：該第１ガスバリア層乃至該第２ガスバリア層の厚さの和に対する、該第１ガスバリア層と該第２ガスバリア層の厚さの和の比率が０．３６以上  条件２：該第１ガスバリア層乃至該第２ガスバリア層の厚さの和に対する、該第１封止層と該第２封止層の厚さの和の比率が０．１以上  条件３：該第１ガスバリア層乃至該第２ガスバリア層の厚さの和に対する、第１ガスバリア層、第１封止層、第２封止層、及び第２ガスバリア層の和の比率が０．８以下【選択図】  図１
2017022169.tif 000002
【特許請求の範囲】
【請求項１】
第１ガスバリア層、第１封止層、有機薄膜太陽電池素子、第２封止層、及び第２ガスバリア層を順次有し、以下の条件１〜３を満たす有機薄膜太陽電池モジュール。
条件１：該第１ガスバリア層乃至該第２ガスバリア層の厚さの和に対する、該第１ガスバリア層と該第２ガスバリア層の厚さの和の比率が０．３６以上
条件２：該第１ガスバリア層乃至該第２ガスバリア層の厚さの和に対する、該第１封止層と該第２封止層の厚さの和の比率が０．１以上
条件３：該第１ガスバリア層乃至該第２ガスバリア層の厚さの和に対する、第１ガスバリア層、第１封止層、第２封止層、及び第２ガスバリア層の和の比率が０．８以下
【請求項２】
前記第１ガスバリア層又は前記第２ガスバリア層の外側に粘着層を有する、請求項１に記載の有機薄膜太陽電池モジュール。
【請求項３】
請求項２に記載の有機薄膜太陽電池モジュールであって、以下の条件４を満たす有機薄膜太陽電池モジュール。
条件４：前記第１ガスバリア層乃至前記第２ガスバリア層及び前記粘着層の厚さの和に対する、前記粘着層の厚さの比率が０．０５以上０．３５以下
【請求項４】
前記第１ガスバリア層乃至前記第２ガスバリア層の厚さの和が２９０μｍ以上７００μｍ以下である、請求項１〜３のいずれか１項に記載の有機薄膜太陽電池モジュール。
【発明の詳細な説明】
【技術分野】
【０００１】
本発明は、有機薄膜太陽電池モジュールに関する。
【背景技術】
【０００２】
近年、色素増感型太陽電池や有機薄膜太陽電池などを用いた透明薄膜太陽電池モジュールの開発が行われている。また、透明薄膜太陽電池モジュールを応用した製品として、建物の窓ガラスに貼りつける薄膜太陽電池モジュールが提案されている（特許文献１）。
【先行技術文献】
【特許文献】
【０００３】
【特許文献１】特開２０１２−１８６３１０号公報
【発明の概要】
【発明が解決しようとする課題】
【０００４】
有機薄膜太陽電池モジュールは、窓ガラスや壁面等の施工対象物への貼付施工においては、有機薄膜太陽電池モジュールの取り扱い性と、施工性が重要である。
【０００５】
一般にフィルムを施工対象物に貼り付けるときは、１００~２００倍に薄めた界面活性剤の水溶液を用いて、粘着材の粘着力を落して、施工対象物に仮固定し、スキージと呼ばれるヘラで加圧し、水を押し出すことにより、粘着材の粘着力を回復させて施工対象物に密着させることで施工される。有機薄膜太陽電池モジュールも同様に施工される。
【０００６】
本発明者らが公知文献１と同様の層厚さを有する有機薄膜太陽電池モジュールを製造したところ、施工作業中に有機薄膜太陽電池素子が折れて損傷した。また、モジュールの外周付近の、有機薄膜太陽電池を含む領域と含まない領域とで厚さが異なることによる段差により、施工時の水抜きの際にスキージできず、施工対象物とモジュールとの間に水泡が残留するという問題があることがわかった。
【０００７】
そこで、フィルムの取り扱い性と施工性を両立する有機薄膜太陽電池モジュールを提供するものである。
【課題を解決するための手段】
【０００８】
本発明者らは、上記課題を解決するために有機薄膜太陽電池モジュール、ガスバリア層、および封止層との厚さに着目して鋭意検討した結果、
（ｉ）有機薄膜太陽電池モジュールにおいて相対的にヤング率の高いガスバリア層が薄いと、有機薄膜太陽電池モジュールが柔らかくなり、封止されている太陽電池素子が折れて素子が破損しやすい
（ｉｉ）封止層を薄くすると、有機薄膜太陽電池素子から電気を取り出すための集電線による凸や、有機薄膜太陽電池素子が積層されている領域とされていない領域との厚さの違いによる段差が発生しやすくなり、スキージの際に水泡が残留しやすい
（ｉｉｉ）ガスバリア層と封止層とを厚くすると、スキージの際に有機薄膜太陽電池モジュールと被施工物との間に水泡が残留しやすい
ことを見出して本発明を完成した。
【０００９】
更に、（ｉｖ）有機薄膜太陽電池モジュールの厚さに対して、有機薄膜太陽電池モジュールに積層した粘着層が厚すぎると施工時にスキージ作業がやりづらく、逆に薄すぎると有機薄膜太陽電池の凹凸により、気泡や水残りが発生する
ことを見出した。
【００１０】
すなわち、本発明の要旨は以下の通りである。
［１］第１ガスバリア層、第１封止層、有機薄膜太陽電池素子、第２封止層、及び第２ガスバリア層を順次有し、以下の条件１〜３を満たす有機薄膜太陽電池モジュール。
条件１：該第１ガスバリア層乃至該第２ガスバリア層の厚さの和に対する該第１ガスバリア層と該第２ガスバリア層の厚さの和の比率が０．３６以上
条件２：該第１ガスバリア層乃至該第２ガスバリア層の厚さの和に対する、該第１封止層と該第２封止層の厚さの和の比率が０．１以上
条件３：該第１ガスバリア層乃至該第２ガスバリア層の厚さの和に対する、第１ガスバリア層、第１封止層、第２封止層、及び第２ガスバリア層の和の比率が０．８以下
［２］前記第１ガスバリア層又は前記第２ガスバリア層の外側に粘着層を有する、［１］に記載の有機薄膜太陽電池モジュール。
［３］［２］に記載の有機薄膜太陽電池モジュールであって、以下の条件４を満たす有機薄膜太陽電池モジュール。
条件４：前記第１ガスバリア層乃至前記第２ガスバリア層及び前記粘着層の厚さの和に対する、前記粘着層の厚さの比率が０．０５以上０．３５以下
［４］前記第１ガスバリア層乃至前記第２ガスバリア層の厚さの和が２９０μｍ以上７００μｍ以下である、［１］〜［３］のいずれか１に記載の有機薄膜太陽電池モジュール。
【発明の効果】
【００１１】
本発明により、施工作業中に太陽電池素子が破損しづらく、スキージ等の施工性が高く、施工後に有機薄膜太陽電池モジュールと被設置体との間の水泡が少なく、意匠性の高い有機薄膜太陽電池モジュールを提供することができる。
【図面の簡単な説明】
【００１２】
【図１】本発明の一実施形態としての有機薄膜太陽電池モジュールの層構成を示す模式断面図である。
【図２】本発明の一実施形態としての有機薄膜太陽電池モジュールの層構成を示す模式断面図である。
【発明を実施するための形態】
【００１３】
以下、本発明の実施の形態を詳細に説明する。以下に記載する構成要件の説明は、本発明の実施形態の一例（代表例）であり、本発明はその要旨を超えない限り、これらの内容に限定されない。
【００１４】
１．有機薄膜太陽電池モジュール
１．１  構成
本発明の一実施形態に係る有機薄膜太陽電池モジュールは、図１の模式図に示すように第１ガスバリア層１１、第１封止層２１、有機薄膜太陽電池素子４、第２封止層２２、及び第２ガスバリア層１２、を順次有する。また、有機薄膜太陽電池素子４から電気を取り出すために、有機薄膜太陽電池素子４に電気取り出し用の一対の集電線３を設置する。集電線３は、通常有機薄膜太陽電池素子４の上部電極または下部電極に設置される。有機薄膜太陽電池モジュールを貼付施工用とする場合には有機薄膜太陽電池素子４の一方の面に設置するのが好ましい。すなわち、一対の集電線３を、いずれの集電線３も有機薄膜太陽電池素子４の上部電極に設置するか、いずれの集電線３も有機薄膜太陽電池素子４の下部電極に設置するのが好ましく、いずれの集電線３も有機薄膜太陽電池素子４の上部電極に設置するのがより好ましい。すなわち、第１封止層２１と有機薄膜太陽電池素子４との間に有機薄膜太陽電池素子４と電気的に接続した集電線３を有するのが好ましい。
【００１５】
第１封止層２１と第２封止層２２、及び第１ガスバリア層１１と第２ガスバリア層１２は、それぞれ同一でも異なっていても良い。集電線３は、有機薄膜太陽電池素子４により発電された電力を、有機薄膜太陽電池モジュールからとりだすための導電性部材である。集電線３の大きさや厚さに制限はないが、厚さが薄く大きさが小さい方が、後述する施工性や意匠性の点で好ましくまた、取り出す電力の大きさに応じて可能な限り薄いものが好ましい。
【００１６】
本発明に係る有機薄膜太陽電池モジュールは、第１ガスバリア層、第１封止層、薄膜太陽電池素子、第２封止層、及び第２ガスバリア層を順次有し、以下の条件１〜３を満たす。
条件１：該第１ガスバリア層乃至該第２ガスバリア層の厚さの和に対する、該第１ガスバリア層と該第２ガスバリア層の厚さの和の比率が０．３６以上
【００１７】
本条件は、有機薄膜太陽電池モジュールの厚さに対する、ガスバリア層の厚さの比率の下限を規定するものである。
本発明においては、有機薄膜太陽電池モジュールの厚さ、すなわち第１ガスバリア層、第１封止層、薄膜太陽電池素子、第２封止層、及び第２ガスバリア層の厚さの和に対する、第１ガスバリア層と第２ガスバリア層の厚さの和の比率が０．３６以上、好ましくは０．３７以上、より好ましくは０．３８以上、更に好ましくは０．３９以上、特に好ましくは０．４０以上であり、上限は特に限定されないが、通常０．５５以下、好ましくは０．５０以下である。有機薄膜太陽電池モジュールが第１ガスバリア層、第１封止層、薄膜太陽電池素子、第２封止層、及び第２ガスバリア層以外の層を有する場合には、有機薄膜太陽電池モジュールの厚さとは、上記の層以外の層のうち粘着層以外の層の厚さを含めた太陽電池モジュールの厚さであるのが好ましい。
【００１８】
上記下限以上であることにより、有機薄膜太陽電池モジュールが折れづらくなり、有機薄膜太陽電池素子の破損を防止して耐施工性の高い有機薄膜太陽電池モジュールを得ることができる。また、上記上限以下であることにより有機薄膜太陽電池モジュールが硬くなりすぎず、スキージを適切に行うことができるため、施工時の水抜けが良い有機薄膜太陽電池モジュールとすることができる。
【００１９】
本発明において、有機薄膜太陽電池モジュールを構成する層の厚さの測定方法は限定されないが、例えば、有機薄膜太陽電池モジュールの中心近傍を受光面に対して垂直に切断し、該切断面における各層の厚さを顕微鏡で観察することで測定できる。
【００２０】
条件２：該第１ガスバリア層乃至該第２ガスバリア層の厚さの和に対する、該第１封止層と該第２封止層の厚さの和の比率が０．１以上
【００２１】
本条件は、有機薄膜太陽電池モジュールの厚さに対する、封止層の厚さの比率の下限を規定するものである。
本発明においては、有機薄膜太陽電池モジュールの厚さ、すなわち第１ガスバリア層、第１封止層、薄膜太陽電池素子、第２封止層、及び第２ガスバリア層の厚さの和に対する、第１封止層と第２封止層の厚さの和の比率が０．１０以上、好ましくは０．１２以上、より好ましくは０．１４以上、更に好ましくは０．１６以上、特に好ましくは０．１８以上であり、上限は特に限定されないが、通常０．４４以下、好ましくは０．４０以下、より好ましくは０．３５以下である。有機薄膜太陽電池モジュールが第１ガスバリア層、第１封止層、薄膜太陽電池素子、第２封止層、及び第２ガスバリア層以外の層を有する場合には、有機薄膜太陽電池モジュールの厚さとは、上記の層以外の層のうち粘着層以外の層の厚さを含めた太陽電池モジュールの厚さであるのが好ましい。
【００２２】
上記下限以上であることにより、有機薄膜太陽電池素子から電気を取り出すための集電線による凸や、有機薄膜太陽電池素子が積層されている領域とされていない領域との厚さの違いによる段差が発生しづらくなり、有機薄膜太陽電池モジュール内の気泡を抑制できる。そして、有機薄膜太陽電池モジュールの受光面または非受光面に段差が発生しづらくなり、スキージによる施工の際に水泡を除去しやすい点で好ましい。
【００２３】
条件３：該第１ガスバリア層乃至該第２ガスバリア層の厚さの和に対する、第１ガスバリア層、第１封止層、第２封止層、及び第２ガスバリア層の和の比率が０．８以下
【００２４】
本条件は、有機薄膜太陽電池モジュールの厚さに対する、ガスバリア層及び封止層の厚さの上限を規定するものである。
すなわち第１ガスバリア層、第１封止層、薄膜太陽電池素子、第２封止層、及び第２ガスバリア層の厚さの和に対する、第１ガスバリア層、第１封止層、第２封止層、及び第２ガスバリア層の和の比率が０．８０以下であり、０．７８以下が好ましく、０．７５以下がより好ましい。有機薄膜太陽電池モジュールが第１ガスバリア層、第１封止層、薄膜太陽電池素子、第２封止層、及び第２ガスバリア層以外の層を有する場合には、有機薄膜太陽電池モジュールの厚さとは、上記の層以外の層のうち粘着層以外の層の厚さを含めた太陽電池モジュールの厚さであるのが好ましい。
【００２５】
上記上限以下であることにより、スキージの際に有機薄膜太陽電池モジュールと被施工物との間の水泡が除去しやすい点で好ましい。
前記第１ガスバリア層乃至前記第２ガスバリア層の厚さの和、具体的には第１ガスバリア層、第１封止層、薄膜太陽電池素子、第２封止層、及び第２ガスバリア層の厚さの和が通常２９０μｍ以上であり、３００μｍ以上が好ましい。また、通常７００μｍ以下であり、６５０μｍ以下が好ましく、６００μｍ以下がより好ましい。
【００２６】
本範囲は有機薄膜太陽電池モジュールの厚さを規定するものであるが、有機薄膜太陽電池モジュールが第１ガスバリア層、第１封止層、薄膜太陽電池素子、第２封止層、及び第２ガスバリア層以外の層を有する場合には、有機薄膜太陽電池モジュールの厚さとは、上記の層以外の層のうち粘着層以外の層の厚さを含めた太陽電池モジュールの厚さであるのが好ましい。
【００２７】
上記下限以上であることにより、有機薄膜太陽電池素子から電気を取り出すための集電線による凸や、有機薄膜太陽電池素子が積層されている領域とされていない領域との厚さの違いによる段差が発生しづらくなり、これらによる有機薄膜太陽電池モジュールの受光面または非受光面に段差が発生しづらくなることで、施工時の水抜け不良による水泡を抑制することができる。上記上限以下であることにより、施工のために一般のフィルム施工に適正とされる１２ｋｇ／ｃｍ2を以下の加圧での施工が可能となり、人力による施工を行うことができる。
人力による方法以外を使うと専用の設備の投資が不要となり、経済的に有利に施工できる。
【００２８】
また、本発明の有機薄膜太陽電池モジュールは施工対象物に貼付施工しやすくなるため、第１ガスバリア層又は第２ガスバリア層の外側に粘着層を有するのが好ましい。
例えば、図２に示した通り、粘着層５を第２ガスバリア層１２に設け、第１ガスバリア層１１、第１封止層２１、薄膜太陽電池素子４、第２封止層２２、第２ガスバリア層２１、粘着層５を順次有する構成とすることができる。
【００２９】
有機薄膜太陽電池モジュールが粘着層を有する場合、以下の条件４を満たす有機薄膜太陽電池モジュールがより好ましい。
条件４：前記第１ガスバリア層乃至前記第２ガスバリア層及び前記粘着層の厚さの和に対する前記粘着層の厚さの比率が３以上２０以下
本条件は、有機薄膜太陽電池モジュールの厚さに対する、粘着層の厚さの範囲を規定するものである。
【００３０】
本発明においては、有機薄膜太陽電池モジュールの厚さ、すなわち第１ガスバリア層、第１封止層、薄膜太陽電池素子、第２封止層、及び第２ガスバリア層の厚さの和に対する、粘着層の厚さの比率が０．０５以上、好ましくは０．１０以上、より好ましくは０．１５以上、更に好ましくは０．２０以上であり、０．３５以下、好ましくは０．３４以下、より好ましくは０．３３以下、更に好ましくは０．３２以下である、特に好ましくは０．３１以下、最も好ましくは０．３０以下である。有機薄膜太陽電池モジュールが第１ガスバリア層、第１封止層、薄膜太陽電池素子、第２封止層、及び第２ガスバリア層以外の層を有する場合には、有機薄膜太陽電池モジュールの厚さとは、上記の層以外の層のうち粘着層以外の層の厚さを含めた太陽電池モジュールの厚さであるのが好ましい。
【００３１】
上記上限以下であることにより、施工時にスキージ作業がやりやすく、スキージの際に水泡が除去しやすい点で好ましい。上記下限以上であることにより、スキージの際に水泡を除去しやすい点で好ましい。
有機薄膜太陽電池モジュールは、電力取出しに当たり、電気抵抗の許す限り薄い集電線を使用することができるが、その際にも素子内の段差は存在するため、作製されたモジュールにも段差が存在する。有機薄膜太陽電池モジュールの厚さに対する粘着層の厚さが上記下限以上であると、粘着層がモジュール段差を吸収して施工時に水抜きがしやすく、水泡等の施工欠陥を防止することができる。上記上限以下であると、施工時の水抜きの加圧が人力ででき、施工時の水抜きがしやすいため施工欠陥を防止することができる。
【００３２】
粘着層は従来公知の粘着剤により形成することができるが、耐候性や透明性の観点からアクリル系粘着剤が好ましい。粘着層は、有機薄膜太陽電池モジュールに用いられる有機薄膜太陽電池素子の基板側（受光面）又は光電変換層側（非受光面）の最外層に、公知の方法で設けることができるが、有機薄膜太陽電池素子の発電効率の観点から有機薄膜太陽電池素子の基板側（受光面）の最外層に設ける方が好ましい。
【００３３】
有機薄膜太陽電池モジュールは、透光性を有するのが好ましい。有機薄膜太陽電池モジュールの透光性は、ＪＩＳ  Ｒ  ３１０６に準じた方法で測定した可視光線透過率が通常３％以上、好ましくは５％以上、より好ましくは８％以上、更に好ましくは１０％以上、特に好ましくは２０％以上であって、通常８０％以下、好ましくは６０％以下、より好ましくは５０％以下である。上記下限以上であると採光性を向上することができる点で好ましい。上記上限以下であることにより発電効率を向上することができる点で好ましい。
【００３４】
透光性を有する有機薄膜太陽電池モジュールは、例えば、有機薄膜太陽電池素子の電極として透明電極を使用することで透光性を有する有機薄膜太陽電池素子とし、有機薄膜太陽電池素子以外の有機薄膜太陽電池モジュールの構成部材が透光性を有することで実現できる。
以下、本発明の薄膜太陽電池モジュールの構成部材を説明する。
【００３５】
１．２  構成部材
１．２．１  ガスバリア層（第１ガスバリア層１１及び第２ガスバリア層１２）
ガスバリア層は、水及び酸素の透過を防止する層である。ガスバリア層により、有機薄膜太陽電池素子の水分又は酸素による劣化を防止し、長期にわたって性能を維持することができる。上述の長期耐久性に加えて光線透過率や透明性等の意匠性が向上できるため、ガスバリア層が後述の保護層を兼ねるのがより好ましい。
【００３６】
有機薄膜太陽電池素子は湿気及び酸素により劣化する傾向があり、特に、ＺｎＯ：Ａｌ等の透明電極や、有機半導体層が水分及び酸素により劣化する傾向がある。そこで、ガスバリア層で有機薄膜太陽電池素子を被覆することにより、有機薄膜太陽電池素子を水及び酸素から保護し、発電性能を高く維持することができる。
以下の記載においてガスバリア層とは第１ガスバリア層１１と第２ガスバリア層１２のそれぞれを指すものである。
【００３７】
ガスバリア層の厚さは、通常５０μｍ以上、好ましくは７５μｍ以上であり、また、通常１２０μｍ以下、好ましくは１００μｍ以下である。厚さを厚くすることでガスバリア性が高まる傾向にあり、薄くすることで柔軟性が高まりまた可視光の透過率が向上する傾向にある。
【００３８】
ガスバリア層に要求される防湿能力の程度は、単位面積（１ｍ2）の１日あたりの水蒸気透過率が、１×１０-1ｇ／ｍ2／ｄａｙ以下であることが好ましく、１×１０-2ｇ／ｍ2／ｄａｙ以下であることがより好ましく、１×１０-3ｇ／ｍ2／ｄａｙ以下であることが更に好ましく、１×１０-4ｇ／ｍ2／ｄａｙ以下であることが中でも好ましく、１×１０-5ｇ／ｍ2／ｄａｙ以下であることがとりわけ好ましく、１×１０-6ｇ／ｍ2／ｄａｙ以下であることが特に好ましい。水蒸気の透過を抑制するほど、有機薄膜太陽電池素子及び当該素子のＺｎＯ：Ａｌ等の透明電極の水分との反応に起因する劣化が抑えられるので、発電効率が維持されることにより寿命が延びる。
【００３９】
ガスバリア層に要求される酸素透過性の程度は、単位面積（１ｍ2）の１日あたりの酸素透過率が、１×１０-1ｃｃ／ｍ2／ｄａｙ／ａｔｍ以下であることが好ましく、１×１０-2ｃｃ／ｍ2／ｄａｙ／ａｔｍ以下であることがより好ましく、１×１０-3ｃｃ／ｍ2／ｄａｙ／ａｔｍ以下であることが更に好ましく、１×１０-4ｃｃ／ｍ2／ｄａｙ／ａｔｍ以下であることが中でも好ましく、１×１０-5ｃｃ／ｍ2／ｄａｙ／ａｔｍ以下であることがとりわけ好ましく、１×１０-6ｃｃ／ｍ2／ｄａｙ／ａｔｍ以下であることが特に好ましい。酸素が透過しなければしないほど、有機薄膜太陽電池素子及び当該素子のＺｎＯ：Ａｌ等の透明電極の酸化による劣化が抑えられる。
【００４０】
このようなガスバリア層を適用することにより有機太陽電池素子の優れた性質を活かした有機薄膜太陽電池モジュールの実施が容易となる。
【００４１】
また、ガスバリア層は、有機薄膜太陽電池素子の光吸収を妨げない観点から可視光を透過させるものが好ましい。例えば、可視光（波長３６０〜８３０ｎｍ）の光の透過率は、通常６０％以上、好ましくは７０％以上、より好ましくは７５％以上、更に好ましくは８０％以上、中でも好ましくは８５％以上、とりわけ好ましくは９０％以上、特に好ましくは９５％以上、その中でも特に好ましくは９７％以上である。太陽光をより多く電気エネルギーに変換するためである。
【００４２】
さらに、ガスバリア層は、施工対象物との一体感や外観等の意匠性の観点から曇り度（ヘーズ）が低いものが好ましい。例えば、ＪＩＳ  Ｋ  ７１３６で規定されるＤ６５光源を使用する場合のヘーズ値は通常１０以下、好ましくは５以下、より好ましくは２以下、さらに好ましくは１以下である。
【００４３】
さらに、有機薄膜太陽電池モジュールは光を受けて熱せられることが多いため、ガスバリア層も熱に対する耐性を有することが好ましい。この観点から、ガスバリア層の構成材料の融点は、通常１００℃以上、好ましくは１２０℃以上、より好ましくは１３０℃以上であり、また、通常３５０℃以下、好ましくは３２０℃以下、より好ましくは３００℃以下である。融点を高くすることで有機薄膜太陽電池モジュールの使用時にガスバリア層が融解・劣化する可能性を低減できる。
【００４４】
ガスバリア層の具体的な構成は、有機薄膜太陽電池素子を水から保護できる限り任意である。ただし、ガスバリア層を透過しうる水蒸気や酸素の量を少なくできる構成ほど製造コストが高くなるため、これらの点を総合的に勘案して適切なものを使用することが好ましい。
【００４５】
中でも好適なガスバリア層としては、例えば、ポリエチレンテレフタレート（ＰＥＴ）或いはポリエチレンナフタレート（ＰＥＮ）等の基材フィルムにＳｉＯｘを真空蒸着した積層体が挙げられる。
なお、ガスバリア層は１種の材料で形成されていてもよく、２種以上の材料で形成されていてもよい。また、ガスバリア層は単層で形成されていてもよいが、２層以上の積層体であってもよい。更に、受光面、及び背面に異なる材質のガスバリア層を用いてもよい。
【００４６】
ガスバリア層は、有機薄膜太陽電池素子を被覆して湿気及び酸素から保護できればその形成位置に制限は無いが、有機薄膜太陽電池素子の両側の面、具体的には受光面側の面及び受光面とは反対側の面を覆うことが好ましい。薄膜太陽電池モジュールにおいてはその受光面側の面及び受光面とは反対側の面が他の面よりも大面積に形成されることが多いためである。本実施形態ではガスバリア層が有機薄膜太陽電池素子の受光面側の面および受光面と反対側の面を覆う配置になっている。
【００４７】
ガスバリア層と封止層の位置関係、相対的大きさに特段の制限はないが、通常は封止層とガスバリア層は同一の大きさ、および同一の形状で端部を揃えて積層されるか、あるいはガスバリア層が封止層の全面を覆いかつ、ガスバリア層が封止層よりも大きく積層される。また、水分又は酸素による劣化を防止し、長期にわたって太陽電池素子の性能を維持するためには、ガスバリア層の端面と太陽電池素子基板の端面との距離が５ｍｍ以上、好ましくは１０ｍｍ以上になるようにガスバリア層の端面を太陽電池素子基板の端面の外側に設置するのが好ましい。
【００４８】
またガスバリア層には、薄膜太陽電池モジュールのハンドリングの際の傷付き防止、施工対象物へ水貼りする際のスキージによる傷付き防止、さらにはガスバリア層の平滑性を向上させるために、ハードコート層を設けてもよい。
【００４９】
このハードコート層としては、従来公知のものを使用することができ、紫外線硬化樹脂；電子線硬化樹脂；アルコキシシラン加水分解縮合系樹脂；メラミン系樹脂；（メタ）アクリレート系アルコール変性多官能化合物、トリメチロールプロパン（メタ）アクリレート、トリプロピレングリコールジアクリレート、ペンタエリスリトールトリアクリレート、１，６ヘキサンジオール（メタ）アクリレート等のアクリル系樹脂等からなる層が挙げられるが、これらに限定されるものではない。ハードコート層としては、硬度が鉛筆硬度で２Ｈ以上であるのが好ましく、３Ｈ以上であるのがさらに好ましい。またその膜厚は１〜１０μｍであることが好ましい。１μｍ未満であると耐擦傷性の効果が十分でない可能性があり、１０μｍ以上であるとハードコート層の硬化収縮によりガスバリア層がカールする場合がある。
【００５０】
１．２．２  封止層（第１封止層２１および第２封止層２２）
本発明においては、有機薄膜太陽電池素子と集電線とを接続して有機薄膜太陽電池モジュールを製造するが、有機薄膜太陽電池素子を封止層を介してガスバリア層で封止する。有機薄膜太陽電池素子の封止は、有機薄膜太陽電池素子の補強や、耐衝撃性を上げるために行う。以下の記載において封止層とは第１封止層１１と第２封止層２２のそれぞれを指すものである。
【００５１】
封止に使用する封止層は、有機薄膜太陽電池モジュールの強度保持の観点から曲げ強度が高いことが好ましい。具体的強度については、封止材以外の層の強度とも関係することになり一概には規定しにくいが、有機薄膜太陽電池モジュール全体が良好な曲げ加工性を有し、折り曲げ部分の剥離を生じないような曲げ強度を有するのが望ましい。
【００５２】
また、封止層は、有機薄膜太陽電池素子の受光面側に用いられる場合、光吸収を妨げない観点から可視光を透過させるものが好ましい。例えば、可視光（波長３６０〜８３０ｎｍ）の透過率は、単一の封止層において通常７５％以上、好ましくは８０％以上、より好ましくは８５％以上、さらに好ましくは９０％以上、なかでも好ましくは９５％以上、特に好ましくは９７％以上である。これは、太陽光をより多く電気エネルギーに変換するためである。
【００５３】
さらに、封止層は、施工対象物との一体感や外観等の意匠性の観点から曇り度（ヘーズ）が低いものが好ましい。例えば、ＪＩＳ  Ｋ  ７１３６で規定されるＤ６５光源を使用する場合のヘーズ値は単一の封止層において通常１５以下、好ましくは１０以下、より好ましくは５以下、さらに好ましくは２以下である。
【００５４】
一方、有機薄膜太陽電池素子の受光面の反対側の封止層は、必ずしも可視光を透過させる必要がなく、不透明でもよいが、窓ガラス等の透明な施工対象物に貼り付けるためには、有機薄膜太陽電池素子の受光面側と同様の可視光透過率および曇り度を有することが好ましい。
【００５５】
さらに、有機薄膜太陽電池モジュールは光を受けて熱せられることが多いため、封止材も熱に対する耐性を有することが好ましい。この観点から、封止層の構成材料の融点は、通常１００℃以上、好ましくは１２０℃以上、より好ましくは１３０℃以上であり、また、通常３５０℃以下、好ましくは３２０℃以下、より好ましくは３００℃以下である。融点を高くすることで有機薄膜太陽電池モジュールの使用時に封止層が融解・劣化するのを防ぐことができる。
【００５６】
第１封止層もしくは第２封止層の各厚さは３０μｍ以上、好ましくは４０μｍ以上、より好ましくは５０μｍ以上であり、また、通常１００μｍ以下、好ましくは８０μｍ以下、より好ましくは６０μｍ以下である。厚くすることで有機薄膜太陽電池モジュール全体の強度が高まる傾向にあり、薄くすることで柔軟性が高まり、また可視光の透過率が向上する傾向にある。このため、両方の利点を兼ね備える範囲として、上記範囲とするのが望ましい。
【００５７】
第１封止層の厚さＴ１と第２封止層の厚さＴ２の和に対する、第１封止層の厚さＴ１の比率Ｔ１／（Ｔ１＋Ｔ２）は特に規定されないが、通常０．３〜０．７の範囲であり、好ましくは０．４〜０．６の範囲、より好ましくは０．５である。厚さの比率がこの範囲にあることで、ハンドリング性が良く、水貼り施工時に水泡残りの無い有機薄膜太陽電池モジュールが得られる。一方で、この範囲を超えた場合、有機薄膜太陽電池モジュールの反りが大きくなり、安定的な施工ができないため水貼り施工時に水泡が残りやすくなる。
【００５８】
封止層を構成する材料としては、特に限定されず、架橋剤を含む酢酸ビニル−エチレン共重合体組成物、ポリウレタン、エポキシ樹脂などの熱硬化性樹脂、ポリオレフィン、ポリエステル、アクリル樹脂などの熱可塑性樹脂、ブチルゴム、シリコーンゴム等のエラストマー系樹脂、または上記の複合体でもよい。
【００５９】
封止層は、封止できる温度が通常５０℃以上、好ましくは８０℃以上、より好ましくは１００℃以上であり、通常２５０℃以下、好ましくは２００℃以下、より好ましくは１８０℃以下、更に好ましくは１６０℃以下、特に好ましくは１４０℃以下である。本発明においては封止層が、上記熱硬化性樹脂を含むと、有機薄膜太陽電池モジュールを使用する際に、高温に晒されても変形しづらい点で好ましい。さらに、封止層がエポキシ樹脂などの熱硬化性樹脂を含む場合、有機薄膜太陽電池モジュールの封止の際に熱硬化性樹脂である封止層の硬化も同時に行えるため好ましい。
【００６０】
封止層に含まれる熱硬化性樹脂の硬化温度（すなわち、熱硬化性樹脂を含む封止材の硬化温度）は、通常５０℃以上、好ましくは１００℃以上であり、通常２５０℃以下、好ましくは２００℃以下、より好ましくは１８０℃以下、更に好ましくは１６０℃以下、特に好ましくは１４０℃以下である。
【００６１】
なお、封止層は１種の材料で形成されていてもよく、２種以上の材料で形成されていても良い。また、封止層は単層でも良く、２層以上の積層でもよい。更に、受光面側と背面側が異なる種類の材料であってもよい。
封止層は通常、有機薄膜太陽電池素子を挟み込むように設ける。
【００６２】
また、封止層に、紫外線遮断、熱線遮断、導電性、反射防止、防眩性、光拡散、光散乱、波長変換、ガスバリア性等の機能を付与してもよい。特に、有機薄膜太陽電池素子は、水や酸素に弱く、太陽光からの強い紫外線にさらされることから、ガスバリア性や紫外線遮断機能を持つことが好ましい。
このような機能を付与する方法としては、機能を有する層を塗布成膜等により封止層上に積層してもよいし、機能を発現する材料を溶解・分散させるなどして封止材に含有させてもよい。
【００６３】
ガスバリア性としては、例えば、以下の水蒸気透過率および酸素透過性を満たすものが挙げられる。
水蒸気透過率としては、封止材１００μｍ厚における水蒸気透過率Ｐｄが、４０℃９０％ＲＨ環境下で、通常１０-1ｇ／ｍ2／ｄａｙ以下、好ましくは１０-2ｇ／ｍ2／ｄａｙ以下、より好ましくは１０-3ｇ／ｍ2／ｄａｙ以下、さらに好ましくは１０-4ｇ／ｍ2／ｄａｙ以下である。水蒸気透過率は、ＪＩＳ  Ｋ７１２９に準じた感湿センサ、赤外線センサ、ガスクロマトグラフを備えた装置による測定、カップ法（ＪＩＳ  Ｚ０２０８）により、４０℃９０％ＲＨ環境で測定する。
【００６４】
酸素透過性としては、例えば、一般的には、２５℃環境下で１００μｍ厚での単位面積（１ｍ2）の１日あたりの酸素透過率が、通常１ｃｃ／ｍ2／ｄａｙ／ａｔｍ以下であり、１×１０-1ｃｃ／ｍ2／ｄａｙ／ａｔｍ以下であることが好ましく、１×１０-2ｃｃ／ｍ2／ｄａｙ／ａｔｍ以下であることがより好ましく、１×１０-3ｃｃ／ｍ2／ｄａｙ／ａｔｍ以下であることがさらに好ましく、１×１０-4ｃｃ／ｍ2／ｄａｙ／ａｔｍ以下であることがとりわけ好ましく、１×１０-5ｃｃ／ｍ2／ｄａｙ／ａｔｍ以下であることが特に好ましい。酸素が透過しなければしないほど、素子の酸化による劣化が抑えられる利点がある。なお、酸素透過率は、ＪＩＳ  Ｋ７１２６Ａに準じた差圧法に基づく装置、あるいはＪＩＳ  Ｋ７１２６Ｂに準じた等圧法に基づく赤外線センサ、ガスクロマトグラフを備えた装置で測定することができる。
【００６５】
封止層は通常、封止材と有機薄膜太陽電池素子とを積層することで形成され、好ましくはガスバリア層と封止層との積層体と、有機薄膜太陽電池素子とを積層することで形成される。封止材を有機薄膜太陽電池素子に積層する工程は、有機薄膜太陽電池素子に集電線を設置する工程（工程１）の後に行っても良く、工程１の前に行っても良い。
工程１の後に、封止材を有機薄膜太陽電池素子に積層する工程を有する場合には、集電線が設置された有機薄膜太陽電池素子に封止材を積層し、封止材の集電線を取り出す箇所にスリットを形成し、該スリットから集電線を取り出すことができる。有機薄膜太陽電池素子の上部電極へ集電線を接続する個所は１か所以上であれば任意である。複数の有機薄膜太陽電池素子が直列に接続している場合には、所望の電位を取り出せるように、有機薄膜太陽電池素子に集電線を接続すればよい。
【００６６】
工程１の前に、有機薄膜太陽電池素子に封止材を積層する工程を有する場合には、封止後の封止材にスリットを形成し、スリットにおいて有機薄膜太陽電池素子の上部電極が露出した状態とする。そして、スリットの位置の上部電極と集電線を接続すればよい。また、封止を行う前の封止材に、あらかじめ特定の位置にスリットを設けることで、封止後にスリットを形成する手間が省ける。このようにあらかじめスリットを設けることで、封止後にスリットを形成する際に生じる有機薄膜太陽電池素子へのダメージの可能性を排除することが可能となる。
【００６７】
また、封止層の厚さの和に対するガスバリア層の厚さの和の比率は０．５以上が好ましく、１以上がより好ましく、２以上が更に好ましい。また、５以下が好ましく、４．５以下がより好ましく、３以下が更に好ましい。
本発明における有機薄膜太陽電池モジュールにおいては、有機薄膜太陽電池モジュールを構成する材料のうちヤング率の高い材料で形成されたバリア層によって、有機薄膜太陽電池モジュールの剛性を高め、有機太陽電池素子の屈曲や凹み等から守り、素子の破壊を軽減する。
【００６８】
上記下限以上であることにより、ヤング率の低い素材で形成された封止層に対するヤング率の高い素材で形成されたガスバリア層の比率が担保され、有機薄膜太陽電池モジュールの屈曲や凹みによる有機薄膜太陽電池素子破壊のおそれを低下できる点で好ましい。特に人の手によって施工されることの多い貼付設置用に適する
上記上限以下であることにより、ヤング率の高い素材で形成されたガスバリア層に対してヤング率の低い素材で形成された封止層の比率が担保され、モジュール作製時の気泡やしわ、ヒケ等の品質不良を抑止することができる。
【００６９】
１．２．３  有機薄膜太陽電池素子
有機薄膜太陽電池素子は、通常基板上に下部電極、有機光電変換層および上部電極が順次積層された構造を有する。
【００７０】
本発明の有機薄膜太陽電池モジュールに用いられる有機薄膜太陽電池素子は、水貼り施工時のハンドリング性や有機薄膜太陽電池モジュールの曲げに強い特徴を有する。本発明において有機薄膜太陽電池素子とは、好ましくは厚さが１５０μｍ以下の有機太陽電池素子をいう。
【００７１】
有機薄膜太陽電池素子は、有機光電変換層を塗布により製造可能で、意匠性に優れる点で好ましい。有機光電変換層を用いることで、有機薄膜太陽電池素子の生産性に特に優れ、本発明の目的に沿うことから特に好ましい。
【００７２】
１．２．３．１  基板
基板は有機薄膜太陽電池素子を支持する部材である。基板の材料としては、本発明を適用できる限り特に限定されず、無機材料、有機材料、紙材料および複合材料等の公知の材料が使用できる。具体的には、石英、ガラス、サファイア又はチタニア等の無機材料；ポリエチレンテレフタレート、ポリエチレンナフタレート、ポリエーテルスルホン、ポリイミド、ナイロン、ポリスチレン、ポリビニルアルコール、エチレンビニルアルコール共重合体、フッ素樹脂、塩化ビニル又はポリエチレン等のポリオレフィン；セルロース、ポリ塩化ビニリデン、アラミド、ポリフェニレンスルフィド、ポリウレタン、ポリカーボネート、ポリアリレート、ポリノルボルネン又はエポキシ樹脂等の有機材料；紙又は合成紙等の紙材料；ステンレス、チタン又はアルミニウム等の金属に、絶縁性を付与するために表面をコート又はラミネートしたもの等の複合材料等が挙げられる。これらのうち、有機材料を用いた樹脂基板は、基板に透明性を付与できるため、スーパーストレート構造、サブストレート構造どちらの構造も作成が可能である上、透光性を有するシースルー太陽電池の作成が可能である点で好ましい。
【００７３】
中でも、基板が可とう性を有する（フレキシブル）基板であることが好ましい。基板がフレキシブルであることで、有機薄膜太陽電池素子をロール・トゥー・ロール方式により製造することが可能になり、また、有機薄膜太陽電池モジュールの設計および設置の自由度が向上するためである。フレキシブルとは、例えば、曲率半径１７０ｍｍで曲げても破壊（塑性変形）しないことをいう。フレキシブル基板の材料としては、上記材料の中でも、有機材料、紙材料、複合材料が好ましく、有機材料および複合材料がより好ましく、有機材料が特に好ましい。
【００７４】
有機材料は通常Ｔｍ（溶融温度）およびＴｇ（ガラス転移温度）を有するが、有機薄膜太陽電池素子の封止をＴｍ未満、好ましくはＴｇ未満で行うことにより基板の変形による外観の悪化を抑制することができる。
【００７５】
基板が樹脂基板である場合、樹脂基板のガラス転移温度（Ｔｇ）は、通常３０℃以上、好ましくは５０℃以上であり、通常４００℃以下、好ましくは３００℃以下、より好ましくは２００℃以下、更に好ましくは１６０℃以下である。ガラス転移温度（Ｔｇ）が上記範囲であることで樹脂基板を製造する際に成形加工しやすく、かつ太陽電池の製造する際の加工で変形が起きにくい。
【００７６】
本明細書におけるガラス転移温度とは、ＪＩＳ  Ｋ−７１２１  １９８７「プラスチックの転移温度測定方法」に定義された示差走査熱量測定（ＤＳＣ）により求められる値である。
【００７７】
基板の厚さに制限はないが、通常５μｍ以上、好ましくは２０μｍ以上であり、通常２０ｍｍ以下、好ましくは１０ｍｍ以下である。基板の厚さが５μｍ以上であることは、有機薄膜太陽電池素子の強度が不足する可能性が低くなるために好ましい。基板の厚さが２０ｍｍ以下であることは、コストが抑えられ、かつ重量が重くならないために好ましい。基板の材料がガラスである場合の厚さは、通常０．０１ｍｍ以上、好ましくは０．１ｍｍ以上であり、一方、通常１ｃｍ以下、好ましくは０．５ｃｍ以下である。基板の厚さが０．０１ｍｍ以上であることは、機械的強度が増加し、割れにくくなるために、好ましい。また、基板の厚さが０．５ｃｍ以下であることは、重量が重くならないために好ましい。
【００７８】
基板の長さに制限はないが、通常１０ｃｍ以上、好ましくは１ｍ以上、より好ましくは１０ｍ以上、更に好ましくは５０ｍ以上、特に好ましくは１００ｍ以上である。上限は、通常１０ｋｍ以下、好ましくは５ｋｍ以下、より好ましくは１ｋｍ以下、更に好ましくは５００ｍ以下である。
【００７９】
ロール・トゥ・ロール方式により製造する場合は、通常１０ｍ以上、好ましくは２０ｍ以上、より好ましくは５０ｍ以上、更に好ましくは１００ｍ以上、特に好ましくは２００ｍ以上である。上限は特に制限されないが、通常１０ｋｍ以下、好ましくは５ｋｍ以下、より好ましくは１ｋｍ以下である。この範囲の長さにすることで、ロール・トゥ・ロール方式による効率的な生産を行うことができる。ロール・トゥ・ロール方式では、ロールの切り替えに時間がかかるため、ロールの切り替えによる時間のロスを少なくするためには、製造装置が許容する範囲で１つのロールの基板は長い方がよい。一方、ロールが重くなるとハンドリングしづらくなる点にも留意する必要がある。
【００８０】
１．２．３．２  電極（下部電極および上部電極）
有機薄膜太陽電池素子は、有機光電変換層を挟むように２以上の電極を有するが、本発明においては有機光電変換層に対して基板側の電極を下部電極、基板と反対側の電極を上部電極という。本発明において、これらの電極は、光吸収により生じた正孔及び電子を捕集する機能を有する。したがって、これらの電極として、一方に正孔の捕集に適した電極（以下、アノードと記載する場合もある）を、他方に電子の捕集に適した電極（以下、カソードと記載する場合もある）を用いることが好ましい。下部電極がアノードであり、上部電極がカソードであってもよいし、下部電極がカソードであり、上部電極がアノードであってもよい。下部電極および上部電極は、いずれか一方が透光性であればよく、両方が透光性であっても構わない。
【００８１】
本発明において透光性があるとは、太陽光線透過率、すなわち太陽光のうち波長３６０〜８３０ｎｍの波長の光が透過する割合が、４０％以上であることを指す。該太陽光線透過率は好ましくは５０％以上、より好ましくは６０％以上、更に好ましくは７０％以上である。
【００８２】
また、透明電極の太陽光線透過率が通常７０％以上であることが、透明電極を透過させて有機光電変換層に光を到達させるために好ましい。
これらの光線透過率は、ＪＩＳ７３７５：２００８に準拠して測定した値である。
【００８３】
下部電極及び上部電極としては導電性を有する材料により形成することが可能であり、例えば、白金、金、銀、アルミニウム、クロム、ニッケル、銅、チタン、マグネシウム、カルシウム、バリウム、ナトリウム等の金属あるいはそれらの合金；酸化ニッケル、酸化インジウム、酸化タングステン、酸化錫、酸化亜鉛等の金属酸化物、あるいは、インジウム−スズ酸化物（ＩＴＯ）、インジウム−亜鉛酸化物（ＩＺＯ）、インジウム−タングステン酸化物（ＩＷＯ）等の複合酸化物；ポリアニリン、ポリピロール、ポリチオフェン、ポリアセチレン等の導電性高分子；前記導電性高分子に、塩酸、硫酸、スルホン酸等の酸、ＦｅＣｌ3等のルイス酸、ヨウ素等のハロゲン原子、ナトリウム、カリウム等の金属原子などのドーパントを含有させたもの；金属粒子、カーボンブラック、フラーレン、カーボンナノチューブ等の導電性粒子をポリマーバインダー等のマトリクスに分散した導電性の複合材料などが挙げられる。
【００８４】
なかでも、正孔を捕集する電極には、Ａｕ、ＩＴＯ等の深い仕事関数を有する材料が好ましい。一方、電子を捕集する電極には、Ａｌのような浅い仕事関数を有する材料が好ましい。仕事関数を最適化することにより、光吸収により生じた正孔及び電子を良好に捕集する利点がある。
【００８５】
少なくとも受光面側の電極は、光透過性を有しており、好ましくは透明である。但し、電極は、発電性能に著しく悪影響を与えない場合は必ずしも透明でなくてもよい。透明な電極の材料を挙げると、上記の金属酸化物、複合酸化物及び金属薄膜などが挙げられ、金属酸化物および複合酸化物が好ましい。また、上部電極の光の透過率は、有機薄膜太陽電池素子の発電効率を考慮すると、光学界面での部分反射によるロスを除き、８０％以上が好ましい。
【００８６】
下部電極及び上部電極の材料は、１種を単独で用いてもよく、２種以上を任意の組み合わせ及び比率で併用しても良い。
本発明においては、上部電極として金属あるいは合金からなる金属薄膜が好ましく例示できる。金属薄膜は導電率が高いため、導電性高分子等他の材料を用いるより必要となる材料の量が少ない点で好ましい。また、真空成膜による成膜が可能であり、塗布工程に比べ下地に与えるダメージを抑制することができる点でも好ましい。
【００８７】
本発明において、上部電極及び下部電極のいずれか一方が透光性の場合には、基板側に形成される下部電極が透光性を有するのが好ましい。すなわち、上部電極として所定の厚さを有する金属または合金を使用することにより、上部電極に対する集電線の設置が容易になり、集電線と電極との間の抵抗を下げやすくなる。
【００８８】
なお、本発明は、集電線を設置する電極が金属または合金を含んで形成されているときに好適に使用することができる。金属あるいは合金、特に金属を含んで形成された電極に対して、金属ペーストを介して集電線を設置すると、電極を形成する金属と、金属ペーストに含まれる成分とが反応して、電極の変形や変色などの問題が生じる場合がある。本発明によれば、このような問題を解決し、外観に優れた有機薄膜太陽電池を提供することができる。
【００８９】
下部電極及び上部電極の形成方法に制限はない。例えば、真空蒸着、スパッタ等のドライプロセスにより形成することができる。また、導電性インク等を用いたウェットプロセスにより形成することもできる。この導電性インクとしては、例えば、導電性高分子、金属粒子分散液等を用いることができる。さらに、電極は２層以上積層してもよく、表面処理による特性（電気特性やぬれ特性等）を改良してもよい。
【００９０】
上部電極及び下部電極の厚さは、特に制限は無いが、通常５ｎｍ以上、好ましくは１０ｎｍ以上、より好ましくは２０ｎｍ以上、さらに好ましくは、５０ｎｍ以上である。一方、通常４００μｍ以下、好ましくは１０μｍ以下、より好ましくは１μｍ以下、さらに好ましくは５００ｎｍ以下である。電極の厚さが上記下限以上であることにより、シート抵抗が抑えられ、また、十分な導通が可能となる。一方、上記上限以下であることにより、柔軟性を維持することができる。電極が透明電極である場合には、光透過率とシート抵抗とを両立できる膜厚を選ぶ必要がある。
電極のシート抵抗は、特段の制限はないが、通常１Ω／□以上、一方、１０００Ω／□以下、好ましくは５００Ω／□以下、さらに好ましくは１００Ω／□以下である。
【００９１】
１．２．３．３  有機光電変換層
有機光電変換層は、有機半導体により形成される。有機半導体は半導体特性により、ｐ型、ｎ型に分けられる。ｐ型、ｎ型は、電気伝導に寄与するのが、正孔、電子いずれであるかを示しており、材料の電子状態、ドーピング状態、トラップ状態に依存する。したがって、ｐ型、ｎ型は必ずしも明確に分類できない場合があり、同一物質でｐ型、ｎ型両方の特性を示すものもある。
【００９２】
ｐ型半導体の例として、高分子有機半導体化合物や低分子有機半導体化合物等が挙げられる。
高分子有機半導体化合物として、特に限定はなく、ポリチオフェン、ポリフルオレン、ポリフェニレンビニレン、ポリチエニレンビニレン、ポリアセチレン又はポリアニリン等の共役ポリマー半導体；アルキル基やその他の置換基が置換されたオリゴチオフェン等のポリマー半導体；等が挙げられる。また、二種以上のモノマー単位を共重合させた半導体ポリマーも挙げられる。共役ポリマーとしては、例えば、Ｈａｎｄｂｏｏｋ  ｏｆ  Ｃｏｎｄｕｃｔｉｎｇ  Ｐｏｌｙｍｅｒｓ，３ｒｄ  Ｅｄ．（全２巻），２００７、Ｍａｔｅｒｉａｌｓ  Ｓｃｉｅｎｃｅ  ａｎｄ  Ｅｎｇｉｎｅｅｒｉｎｇ，２００１，３２，１−４０、Ｐｕｒｅ  Ａｐｐｌ．Ｃｈｅｍ．２００２，７４，２０３１−３０４４、Ｈａｎｄｂｏｏｋ  ｏｆ  ＴＨＩＯＰＨＥＮＥ−ＢＡＳＥＤ  ＭＡＴＥＲＩＡＬＳ（全２巻），２００９等の公知文献に記載されたポリマーやその誘導体、及び記載されているモノマーの組み合わせによって合成し得るポリマーを用いることができる。ｐ型半導体化合物として用いられる高分子有機半導体化合物は、一種の化合物でも複数種の化合物の混合物でもよい。
【００９３】
低分子有機半導体化合物としては、ｐ型半導体材料として働きうるのであれば特段の制限はないが、具体的には、ナフタセン、ペンタセン又はピレン等の縮合芳香族炭化水素；α−セキシチオフェン等のチオフェン環を４個以上含むオリゴチオフェン類；チオフェン環、ベンゼン環、フルオレン環、ナフタレン環、アントラセン環、チアゾール環、チアジアゾール環及びベンゾチアゾール環のうち少なくとも一つ以上を含み、かつ合計４個以上連結したもの；フタロシアニン化合物及びその金属錯体、又はテトラベンゾポルフィリン等のポルフィリン化合物及びその金属錯体、等の大環状化合物等が挙げられる。好ましくは、フタロシアニン化合物及びその金属錯体又はポルフィリン化合物及びその金属錯体である。低分子有機半導体化合物の分子量は、上限、下限ともに特に制限されないが、通常５０００以下、好ましくは２０００以下であり、一方、通常１００以上、好ましくは２００以上である。なお、ｐ型半導体層の形成を塗布により行う場合、低分子有機半導体化合物前駆体を塗布後に低分子有機半導体化合物に変換することができる。塗布成膜がより容易である点で、低分子有機半導体化合物前駆体を用いる方法がより好ましい。低分子有機半導体化合物前駆体とは、例えば加熱や光照射等の外的刺激を与えることにより、その化学構造が変化し、低分子有機半導体化合物に変換される化合物である。低分子有機半導体化合物前駆体は成膜性に優れる点で好ましい。
【００９４】
また、ｐ型半導体の例として、テトラベンゾポルフィリン、テトラベンゾ銅ポルフィリン、テトラベンゾ亜鉛ポルフィリン等のポルフィリン化合物；フタロシアニン、銅フタロシアニン、亜鉛フタロシアニン等のフタロシアニン化合物；ナフタロシアニン化合物；テトラセンやペンタセンのポリアセン；セキシチオフェン等のオリゴチオフェンおよびこれら化合物を骨格として含む誘導体も挙げられる。さらに、ポリ（３−アルキルチオフェン）などを含むポリチオフェン、ポリフルオレン、ポリフェニレンビニレン、ポリトリアリルアミン、ポリアセチレン、ポリアニリン、ポリピロール等の高分子等も挙げられる。
【００９５】
ｎ型半導体としては、特段の制限はないが、具体的にはフラーレン化合物、８−ヒドロキシキノリンアルミニウムに代表されるキノリノール誘導体金属錯体；ナフタレンテトラカルボン酸無水物；ナフタレンテトラカルボン酸ジイミド又はペリレンテトラカルボン酸ジイミド等の縮合環テトラカルボン酸ジイミド類；ペリレンジイミド誘導体、ターピリジン金属錯体、トロポロン金属錯体、フラボノール金属錯体、ペリノン誘導体、ベンズイミダゾール誘導体、ベンズオキサゾール誘導体、チアゾール誘導体、ベンズチアゾール誘導体、ベンゾチアジアゾール誘導体、オキサジアゾール誘導体、チアジアゾール誘導体、トリアゾール誘導体、アルダジン誘導体、ビススチリル誘導体、ピラジン誘導体、フェナントロリン誘導体、キノキサリン誘導体、ベンゾキノリン誘導体、ビピリジン誘導体、ボラン誘導体、アントラセン、ピレン、ナフタセン又はペンタセン等の縮合多環芳香族炭化水素の全フッ化物；単層カーボンナノチューブ等が挙げられる。
【００９６】
そのなかでも、フラーレン化合物、ボラン誘導体、チアゾール誘導体、ベンゾチアゾール誘導体、ベンゾチアジアゾール誘導体、Ｎ−アルキル置換されたナフタレンテトラカルボン酸ジイミド及びＮ−アルキル置換されたペリレンジイミド誘導体が好ましく、フラーレン化合物、Ｎ−アルキル置換されたペリレンジイミド誘導体及びＮ−アルキル置換されたナフタレンテトラカルボン酸ジイミドがより好ましい。上記のうち一種の化合物を用いてもよいし、複数種の化合物の混合物を用いてもよい。また、ｎ型半導体としては、ｎ型高分子半導体も挙げられる。
【００９７】
少なくともｐ型の半導体およびｎ型の半導体が含有されていれば、有機光電変換層の具体的な構成は任意である。有機光電変換層は単層の膜のみによって構成されていてもよく、２以上の積層膜によって構成されていてもよい。例えば、ｎ型の半導体とｐ型の半導体とを別々の膜に含有させるようにしても良く、ｎ型の半導体とｐ型の半導体とを同じ膜に含有させても良い。また、ｎ型の半導体及びｐ型の半導体は、それぞれ、１種を用いてもよく、２種以上を任意の組み合わせ及び比率で併用しても良い。
【００９８】
有機光電変換層の具体的な構成例としては、ｐ型半導体とｎ型半導体が層内で相分離した層（ｉ層）を有するバルクヘテロ接合型、それぞれｐ型半導体を含む層（ｐ層）とｎ型半導体を含む層（ｎ層）が界面を有する積層型（ヘテロｐｎ接合型）、ショットキー型およびそれらの組合せが挙げられる。これらの中でもバルクへテロ接合型およびバルクへテロ接合型と積層型を組み合わせた（ｐ−ｉ−ｎ接合型）が高い性能を示すことから好ましい。
【００９９】
有機光電変換層の作成方法としては、特に制限はないが、塗布法、中でも湿式塗布法が好ましい。塗布法としては、任意の方法を用いることができるが、例えば、スピンコート法、リバースロールコート法、グラビアコート法、キスコート法、ロールブラッシュ法、スプレーコート法、エアナイフコート法、ワイヤーバーバーコート法、パイプドクター法、含浸・コート法、カーテンコート法等が挙げられる。光電変換層をロール・トゥ・ロール方式で形成する場合、装置が簡便であり、コストが低く、大量に速く形成できるため、湿式塗布法を適用するのが好ましい。湿式塗布法を行う際には、被塗装層を溶解しない溶媒を選定するのが好ましい。
【０１００】
有機光電変換層のｐ層、ｉ層、ｎ層各層の厚さは、通常３ｎｍ以上、好ましく１０ｎｍ以上、より好ましくは２０ｎｍ以上、更に好ましくは３０ｎｍ以上、特に好ましくは５０ｎｍ以上であり、通常１０００ｎｍ以下、好ましくは５００ｎｍ以下、より好ましくは３００ｎｍ以下である。層を厚くすることで光電流が増大する傾向にあり、薄くすることで直列抵抗が低下する傾向にある。また、上記下限以上の厚さとすることで、特にセル上に集電線を設置するときは、集電線の設置によるセルの短絡を防止することができる。
【０１０１】
１．２．３．４  バッファ層
本発明に係る有機薄膜太陽電池素子は、下部電極および／または上部電極と有機光電変換層との間にバッファ層を含んでいてもよい。バッファ層とは、電子取り出し層および／または正孔取り出し層を指す。バッファ層は、本発明に係る有機薄膜太陽電池素子において必須ではなく、電子取り出し層と正孔取り出し層のいずれか一方のみを含んでも良い。電子取り出し層はカソードと有機光電変換層との間に存在するのが好ましく、正孔取り出し層はアノードと有機光電変換層との間に存在するのが好ましい。
【０１０２】
すなわち、電子取り出し層と正孔取り出し層とは、一対の電極間に、有機光電変換層を挟むように配置されることが好ましい。電子取り出し層および正孔取り出し層の積層順は、上部電極と下部電極の機能、すなわちそれぞれの電極がアノードとカソードのどちらかに応じて、前記説明の通り、適切に選択すればよい。
【０１０３】
具体的には、上部電極がアノード、下部電極がカソードであり、バッファ層として電子取り出し層と正孔取り出し層をいずれも含むときは、有機薄膜太陽電池素子は、下部電極、電子取り出し層、光電変換層、正孔取り出し層、及び上部電極をこの順に有するのが好ましい。電子取り出し層を含み、正孔取り出し層を含まない場合は、有機薄膜太陽電池素子が下部電極、電子取り出し層、光電変換層、上部電極をこの順に有するのが好ましい。同様に、正孔取り出し層を含み、電子取り出し層を含まない場合は、有機薄膜太陽電池素子が下部電極、光電変換層、正孔取り出し層、及び上部電極をこの順に有するのが好ましい。
また電子取り出し層と正孔取り出し層の少なくとも一方が異なる複数の層により構成されていてもよい。
【０１０４】
〔電子取り出し層〕
電子取り出し層の材料は、有機光電変換層からカソードへ電子の取り出し効率を向上させる材料であれば特段の制限はないが、無機化合物又は有機化合物が挙げられる。
無機化合物の材料の例としては、Ｌｉ、Ｎａ、Ｋ又はＣｓ等のアルカリ金属の塩；酸化チタン（ＴｉＯｘ）や酸化亜鉛（ＺｎＯ）のようなｎ型半導体酸化物等が挙げられる。なかでも、アルカリ金属の塩としては、ＬｉＦ、ＮａＦ、ＫＦ又はＣｓＦのようなフッ化物塩が好ましく、ｎ型半導体酸化物としては、酸化亜鉛（ＺｎＯ）が好ましい。このような材料の動作機構は不明であるが、Ａｌ等で構成されるカソードと組み合わされれた際にカソードの仕事関数を小さくし、有機薄膜太陽電池素子内部に印加される電圧を上げる事が考えられる。
【０１０５】
有機化合物の材料の例としては、例えば、トリアリールホスフィンオキシド化合物のようなリン原子と第１６族元素との二重結合を有するホスフィン化合物；バソキュプロイン（ＢＣＰ）又はバソフェナントレン（Ｂｐｈｅｎ）のような、置換基を有してもよく、１位及び１０位がヘテロ原子で置き換えられていてもよいフェナントレン化合物；トリアリールホウ素のようなホウ素化合物；（８−ヒドロキシキノリナト）アルミニウム（Ａｌｑ３）のような有機金属酸化物；オキサジアゾール化合物又はベンゾイミダゾール化合物のような、置換基を有していてもよい１又は２の環構造を有する化合物；ナフタレンテトラカルボン酸無水物（ＮＴＣＤＡ）又はペリレンテトラカルボン酸無水物（ＰＴＣＤＡ）のような、ジカルボン酸無水物のような縮合ジカルボン酸構造を有する芳香族化合物等が挙げられる。
【０１０６】
電子取り出し層の厚さは特に限定はないが、通常０．０１ｎｍ以上、好ましくは０．１ｎｍ以上、より好ましくは０．５ｎｍ以上である。一方、通常４００ｎｍ以下、好ましくは２００ｎｍ以下である。電子取り出し層の厚さが上記下限以上であることで、バッファ材料としての機能を果たすことになる。電子取り出し層の厚さが上記上限以下であることで、電子が取り出しやすくなり、光電変換効率が向上しうる。
【０１０７】
電子取り出し層の形成方法に制限はない。例えば、昇華性を有する材料を用いる場合は真空蒸着法等により形成することができる。具体的には、例えばアルカリ金属塩を電子取り出し層の材料として用いる場合、真空蒸着、スパッタ等の真空成膜方法を用いて電子取り出し層を成膜することが可能である。なかでも、抵抗加熱による真空蒸着によって、電子取り出し層を形成するのが望ましい。真空蒸着を用いることにより、光電変換層等の他の層へのダメージを小さくすることができる。
【０１０８】
また、例えば、溶媒に可溶な材料を用いる場合は、前述の光電変換層の作成方法と同様に、スピンコート法、リバースロールコート法、グラビアコート法、キスコート法、ロールブラッシュ法、スプレーコート法、エアナイフコート法、ワイヤーバーバーコート法、パイプドクター法、含浸・コート法、カーテンコート法等の湿式塗布法等により形成することができる。
【０１０９】
一方、ｎ型半導体の金属酸化物については、例えば、酸化亜鉛ＺｎＯを電子取り出し層の材料として用いる場合には、スパッタ法等の真空成膜方法を用いることもできるが、塗布法を用いて電子取り出し層を成膜することが望ましい。例えば、Ｓｏｌ−Ｇｅｌ  Ｓｃｉｅｎｃｅ、Ｃ．Ｊ．Ｂｒｉｎｋｅｒ，Ｇ．Ｗ．Ｓｃｈｅｒｅｒ著、Ａｃａｄｅｍｉｃ  Ｐｒｅｓｓ（１９９０）に記載のゾルゲル法に従って、酸化亜鉛で構成される電子取り出し層を形成できる。この場合の厚さは、通常０．１ｎｍ以上、好ましくは２ｎｍ以上、より好ましくは５ｎｍ以上であり、通常１μｍ以下、好ましくは１００ｎｍ以下、より好ましくは５０ｎｍ以下である。電子取り出し層が薄すぎると、電子の取り出し効率を向上させる効果が十分でなくなり、厚すぎると、電子取り出し層が直列抵抗成分として作用することにより素子の特性を損なう傾向がある。
【０１１０】
電子取り出し層をロール・トゥ・ロール方式で形成する場合、装置が簡便であり、コストが低く、大量に速く形成できるため、湿式塗布法を適用するのが好ましい。湿式塗布法を行う際には、被塗装層を溶解しない溶媒を選定するのが好ましい。  
【０１１１】
〔正孔取り出し層〕
正孔取り出し層の材料に特に限定は無く、有機光電変換層からアノードへの正孔の取り出し効率を向上させることが可能な材料であれば特に限定されない。具体的には、ポリチオフェン、ポリピロール、ポリアセチレン、トリフェニレンジアミン又はポリアニリン等に、スルホン酸及び／又はヨウ素等がドーピングされた導電性ポリマー；スルホニル基を置換基に有するポリチオフェン誘導体、アリールアミン等の導電性有機化合物；酸化銅、酸化ニッケル、酸化マンガン、酸化モリブデン、酸化バナジウム又は酸化タングステン等の金属酸化物；ナフィオン、後述のｐ型半導体等が挙げられる。その中でも好ましくは、スルホン酸をドーピングした導電性ポリマーであり、より好ましくは、ポリチオフェン誘導体にポリスチレンスルホン酸をドーピングした（３，４−エチレンジオキシチオフェン）ポリ（スチレンスルホン酸）（ＰＥＤＯＴ：ＰＳＳ）である。また、金、インジウム、銀又はパラジウム等の金属等の薄膜も使用することができる。金属等の薄膜は、単独で形成してもよいし、上記の有機材料と組み合わせて用いることもできる。
【０１１２】
正孔取り出し層の厚さは特に限定はないが、通常０．２ｎｍ以上である。一方、通常４００ｎｍ以下、好ましくは２００ｎｍ以下である。正孔取り出し層の厚さが０．２ｎｍ以上であることで、バッファ材料としての機能を果たすことになる。正孔取り出し層の厚さが４００ｎｍ以下であることで、正孔が取り出し易くなり、光電変換効率が向上しうる。
【０１１３】
正孔取り出し層の形成方法に制限はない。例えば、昇華性を有する材料を用いる場合は真空蒸着法等により形成することができる。また、例えば、溶媒に可溶な材料を用いる場合は、スピンコート法、リバースロールコート法、グラビアコート法、キスコート法、ロールブラッシュ法、スプレーコート法、エアナイフコート法、ワイヤーバーバーコート法、パイプドクター法、含浸・コート法、カーテンコート法等の湿式塗布法等により形成することができる。正孔取り出し層は塗布により形成することが好ましい。正孔取り出し層に半導体材料を用いる場合は、後述の有機光電変換層の低分子有機半導体化合物と同様に、前駆体を用いて層を形成した後に前駆体を半導体化合物に変換してもよい。
【０１１４】
なかでも、正孔取り出し層の材料としてＰＥＤＯＴ：ＰＳＳを用いる場合、分散液を塗布する方法によって正孔取り出し層を形成することが好ましい。ＰＥＤＯＴ：ＰＳＳの分散液としては、ヘレウス社製のＣＬＥＶＩＯＳＴＭシリーズや、アグファ社製のＯＲＧＡＣＯＮＴＭシリーズ等が挙げられる。
【０１１５】
正孔取り出し層をロール・トゥ・ロール方式で形成する場合、装置が簡便であり、コストが低く、大量に速く形成できるため、湿式塗布法を適用するのが好ましい。湿式塗布法を行う際には、被塗装層を溶解しない溶媒を選定するのが好ましい。
【０１１６】
１．２．４  粘着層
本発明の有機薄膜太陽電池モジュールは、窓ガラスに設置するための粘着層を有するのが好ましい。粘着層は有機薄膜太陽電池モジュールの最外層に位置し、有機薄膜太陽電池モジュールをガラス等の施工対象物に貼着するための層である。
【０１１７】
粘着層としては、公知の透明な粘着剤を用いることができる。例えば、アクリル系粘着剤、ポリエステル系粘着剤、ゴム系粘着剤、シリコーン系粘着剤、及びポリウレタン系粘着剤などが挙げられる。中でも耐候性の観点からアクリル系粘着材が好ましい。
粘着層は、太陽電池モジュールの受光面又は非受光面側の最外層に、公知の方法で設けることができる。例えば、剥離紙上に粘着材を設け、有機薄膜太陽電池モジュールの最外層にドライラミネートしたのち剥離紙を剥がすことにより設けることができる。   
【０１１８】
粘着層は、窓ガラス破損時にガラスが飛び散らないために充分な接着力や粘着力を有することが好ましい。具体的には、ＪＩＳ Ａ５７５９に示された方法で、約４．０Ｎ／２５ｍｍ以上の剥離力を有するものを用いることができる。   
【０１１９】
粘着層の厚さは、例えば通常３０μｍ以上、好ましくは５０μｍ以上、より好ましくは１００μｍ以上であり、通常３００μｍ、好ましくは２００μｍ以下、より好ましくは１５０μｍ以下である。上記下限以上であることで充分な粘着性が担保されかつ、施工後の水残りが軽減される。上記上限以下であることで、窓ガラス等の施工対象物に設置する際にスキージしやすくなる。
【０１２０】
１．２．５  その他の層
ガスバリア層の上、ガスバリア層と封止層との間、ガスバリア層と粘着層との間に、保護層、紫外線カット層、ゲッター層等を有してもよい。また、これらの層をガスバリア層として使用することもできる。
【０１２１】
〔保護層（表面保護層および裏面保護層）〕
保護層は温度変化、湿度変化、光、風雨など、設置環境から有機薄膜太陽電池モジュールを保護する層である。保護層で有機薄膜太陽電池モジュールの表面を覆うことにより、有機薄膜太陽電池モジュールの構成材料、特に有機薄膜太陽電池素子が保護され、劣化することなく、高い発電能力を得ることができるという利点がある。
【０１２２】
保護層は、有機薄膜太陽電池モジュールの最表層に位置するため、耐候性、耐熱性、透明性、撥水性、耐汚染性、機械強度などの、有機薄膜太陽電池モジュールの表面被覆材として好適な性能を備え、しかもそれを屋外暴露において長期間維持する性質を有することが好ましい。
【０１２３】
また、保護層は、薄膜太陽電池素子の受光面側に用いられる場合、光吸収を妨げない観点から可視光を透過させるものが好ましい。例えば、可視光（波長３６０〜８３０ｎｍ）の光の透過率は、通常７５％以上、好ましくは８０％以上、より好ましくは８５％以上、さらに好ましくは９０％以上、なかでも好ましくは９５％以上、特に好ましくは９７％以上である。これは、太陽光をより多く電気エネルギーに変換するためである。
【０１２４】
さらに、保護層は、施工対象物との一体感や外観等の意匠性の観点から曇り度（ヘーズ）が低いものが好ましい。例えば、ＪＩＳ  Ｋ  ７１３６で規定されるＤ６５光源を使用する場合のヘーズ値は通常１０以下、好ましくは５以下、より好ましくは２以下、さらに好ましくは１以下である。
【０１２５】
一方、有機薄膜太陽電池素子の受光面と反対側の面の保護層は、必ずしも可視光を透過させる必要がなく不透明でもよいが、窓ガラス等の透明な施工対象物に貼り付けた場合は、有機薄膜太陽電池素子の受光面側と同様の可視光透過率および曇り度を有することが好ましい。
【０１２６】
さらに、有機薄膜太陽電池モジュールは光を受けて熱せられることが多いため、保護層も熱に対する耐性を有することが好ましい。この観点から、保護層の構成材料の融点は、通常１００℃以上、好ましくは１２０℃以上、より好ましくは１３０℃以上であり、また、通常３５０℃以下、好ましくは３２０℃以下、より好ましくは３００℃以下である。融点を高くすることで有機薄膜太陽電池素子の使用時に保護層が融解・劣化する可能性を低減できる。
【０１２７】
保護層を構成する材料は、有機薄膜太陽電池モジュールを保護することができるものであれば任意である。その材料の例を挙げると、ポリエチレン樹脂、ポリプロピレン樹脂、環状ポリオレフィン樹脂、ＡＳ（アクリロニトリル−スチレン）樹脂、ＡＢＳ（アクリロニトリル−ブタジエン−スチレン）樹脂、ポリ塩化ビニル樹脂、フッ素系樹脂、ポリエチレンテレフタラート、ポリエチレンナフタレート等のポリエステル樹脂、フェノール樹脂、ポリアクリル系樹脂、各種ナイロン等のポリアミド樹脂、ポリイミド樹脂、ポリアミド−イミド樹脂、ポリウレタン樹脂、セルロース系樹脂、シリコーン系樹脂、ポリカーボネート樹脂などが挙げられる。
【０１２８】
中でも好ましくはフッ素系樹脂が挙げられ、その具体例を挙げるとポリテトラフルオロエチレン（ＰＴＦＥ）、４−フッ化エチレン−パークロロアルコキシ共重合体（ＰＦＡ）、４−フッ化エチレン−６−フッ化プロピレン共重合体（ＦＥＰ）、２−エチレン−４−フッ化エチレン共重合体（ＥＴＦＥ）、ポリ３−フッ化塩化エチレン（ＰＣＴＦＥ）、ポリフッ化ビニリデン（ＰＶＤＦ）及びポリフッ化ビニル（ＰＶＦ）等が挙げられる。
【０１２９】
なお、保護層は１種の材料で形成されていてもよく、２種以上の材料で形成されていても良い。また、保護層は単層で形成されていても良いが、２層以上を備えた積層であってもよい。
保護層の厚さは特に規定されないが、通常１０μｍ以上、好ましくは１５μｍ以上、より好ましくは２０μｍ以上であり、また、通常２００μｍ以下、好ましくは１８０μｍ以下、より好ましくは１５０μｍ以下である。厚さを厚くすることで機械的強度が高まる傾向にあり、薄くすることで柔軟性が高まる傾向にある。このため、両方の利点を兼ね備える範囲として、上記範囲とするのが望ましい。
【０１３０】
また保護層には、他の層との接着性の改良のために、コロナ処理、プラズマ処理等の表面処理を行なってもよい。 
保護層は、有機薄膜太陽電池モジュールにおいてできるだけ外側に設けることが好ましい。有機薄膜太陽電池モジュールのうちより多くのものを保護できるようにするためである。
【０１３１】
また、保護層に紫外線遮断、熱線遮断、防汚性、親水性、疎水性、防曇性、耐擦性、導電性、反射防止、防眩性、光拡散、光散乱、波長変換、ガスバリア性等の機能を付与してもよい。特に、有機薄膜太陽電池の場合は、太陽光からの強い紫外線にさらされることから、紫外線遮断機能を持つことが好ましい。
【０１３２】
このような機能を付与する方法としては、機能を有する層を塗布成膜等により保護層上に積層してもよいし、機能を発現する材料を溶解・分散させるなどして保護層に含有させてもよい。
【０１３３】
また保護層には、有機薄膜太陽電池モジュールのハンドリングの際の傷付き防止、施工対象物へ水貼りする際のスキージによる傷付き防止、さらには保護層の平滑性を向上させるために、ハードコート層を設けてもよい。
【０１３４】
ハードコート層としては、従来公知のものを使用することができ、紫外線硬化樹脂；電子線硬化樹脂；アルコキシシラン加水分解縮合系樹脂；メラミン系樹脂；（メタ）アクリレート系アルコール変性多官能化合物、トリメチロールプロパン（メタ）アクリレート、トリプロピレングリコールジアクリレート、ペンタエリスリトールトリアクリレート、１，６ヘキサンジオール（メタ）アクリレート等のアクリル系樹脂等からなる層が挙げられるが、これらに限定されるものではない。ハードコート層は、硬度が鉛筆硬度で２Ｈ以上であるのが好ましく、３Ｈ以上であるのがさらに好ましい。またその膜厚は１〜１０μｍであることが好ましい。１μｍ未満であると耐擦傷性の効果が十分でない可能性があり、１０μｍ以上であるとハードコート層の硬化収縮により保護層がカールする場合がある。
【０１３５】
〔紫外線カット層〕
紫外線カット層は紫外線の透過を防止する層である。
有機薄膜太陽電池モジュールの構成部材のなかには紫外線により劣化するものがある。また、ガスバリア層は種類によっては紫外線により劣化するものがある。そこで、紫外線カット層を有機薄膜太陽電池モジュールの受光部分に設け、紫外線カット層で有機薄膜太陽電池素子の受光面を覆うことにより、有機薄膜太陽電池素子及び必要に応じてガスバリア層を紫外線から保護し、発電性能を高く維持することができるようになっている。
【０１３６】
紫外線カット層に要求される紫外線の透過抑制能力の程度は、紫外線（例えば、波長３００ｎｍ）の透過率が５０％以下であることが好ましく、３０％以下であることがより好ましく、特に好ましくは１０％以下である。
【０１３７】
また、紫外線カット層は、有機薄膜太陽電池素子の光吸収を妨げない観点から可視光を透過させるものが好ましい。例えば、可視光（波長３６０〜８３０ｎｍ）の光の透過率が８０％以上であることが好ましく、９０％以上であることがより好ましく、特に好ましくは９５％以上である。
【０１３８】
さらに、有機薄膜太陽電池モジュールは光を受けて熱せられることが多いため、紫外線カット層も熱に対する耐性を有することが好ましい。この観点から、紫外線カット層の構成材料の融点は、通常１００℃以上、好ましくは１２０℃以上、より好ましくは１３０℃以上である。また、通常３５０℃以下、好ましくは３２０℃以下、より好ましくは３００℃以下である。融点が低すぎると有機薄膜太陽電池モジュールの使用時に紫外線カット層が融解する可能性がある。
【０１３９】
また、紫外線カット層は、柔軟性が高く、隣接する層との接着性が良好であり、水蒸気や酸素をカットしうるものが好ましい。
紫外線カット層を構成する材料は、紫外線の強度を弱めることができるものであれば任意である。その材料の例として、エポキシ系、アクリル系、ウレタン系又はエステル系の樹脂に紫外線吸収剤を配合して成膜した層などが挙げられる。また、紫外線吸収剤を樹脂中に分散あるいは溶解させたものの層（以下、適宜「紫外線吸収層」という）を基材フィルム上に形成した積層体として用いてもよい。
【０１４０】
紫外線吸収剤としては、例えば、サリチル酸系、ベンゾフェノン系、ベンゾトリアゾール系、シアノアクリレート系のものを用いることができる。中でもベンゾフェノン系、ベンゾトリアゾール系が好ましい。この例としては、ベンゾフェノン系やベンゾトリアゾール系の種々の芳香族系有機化合物等が挙げられる。なお、紫外線吸収剤は、１種を用いてもよく、２種以上を任意の組み合わせ及び比率で併用してもよい。
紫外線カット層の具体的な商品の例として、カットエース（ＭＫＶプラスティック株式会社）等が挙げられる。
【０１４１】
なお、紫外線カット層は１種の材料で形成されていてもよく、２種以上の材料で形成されていてもよい。また、紫外線カット層は単層でも、２層以上の複層でもよい。
紫外線カット層の厚さは特に規定されないが、通常５μｍ以上、好ましくは１０μｍ以上、より好ましくは１５μｍ以上である。また、通常２００μｍ以下、好ましくは１８０μｍ以下、より好ましくは１５０μｍ以下である。厚さを厚くすることで紫外線の吸収が高まる傾向にあり、薄くすることで可視光の透過率を増加させられる傾向にある。
【０１４２】
紫外線カット層は、有機薄膜太陽電池素子の受光面の少なくとも一部を覆う位置に設ければよい。好ましくは有機薄膜太陽電池素子の受光面の全てを覆う領域に設ける方がよい。ただし、有機薄膜太陽電池素子の受光面を覆う領域以外の領域にも紫外線カット層が設けられていてもよい。
【０１４３】
〔ゲッター層〕
ゲッター層は水分及び／又は酸素を吸収する層である。有機薄膜太陽電池素子の構成部材のなかには前記のように水分で劣化するものがあり、また、酸素によって劣化するものもある。そこで、ゲッター層で有機薄膜太陽電池素子を覆うことにより、有機薄膜太陽電池素子等を水分及び／又は酸素から保護し、発電性能を高く維持するようにしている。
【０１４４】
ここで、ゲッター層は前記のようなガスバリア層とは異なり、水分及び／又は酸素の透過を妨げるものではなく、水分及び／又は酸素を吸収するものである。有機薄膜太陽電池モジュールが水分及び／又は酸素を吸収する層を有することにより、ガスバリア層等で有機薄膜太陽電池素子を被覆した場合に、ガスバリア層間で形成される空間に僅かに浸入する水分及び／又は酸素をゲッター層が捕捉して水分による有機薄膜太陽電池素子への影響を排除できる。
【０１４５】
ゲッター層の水分吸収能力の程度は、通常０．１ｍｇ／ｃｍ2以上、好ましくは０．５ｍｇ／ｃｍ2以上、より好ましくは１ｍｇ／ｃｍ2以上である。この数値が高いほど水分吸収能力が高く有機薄膜太陽電池素子の劣化を抑制しうる。また、上限に制限は無いが、通常１０ｍｇ／ｃｍ2以下である。  
【０１４６】
さらに、ゲッター層は、有機薄膜太陽電池素子の光吸収を妨げない観点から可視光を透過させるものが好ましい。例えば、可視光（波長３６０〜８３０ｎｍ）の光の透過率は、通常６０％以上、好ましくは７０％以上、より好ましくは７５％以上、更に好ましくは８０％以上、中でも好ましくは８５％以上、とりわけ好ましくは９０％以上、特に好ましくは９５％以上、その中でも特に好ましくは９７％以上である。太陽光をより多く電気エネルギーに変換するためである。
【０１４７】
さらに、有機薄膜太陽電池モジュールは光を受けて熱せされることが多いため、ゲッター層も熱に対する耐性を有することが好ましい。この観点から、ゲッター層の構成材料の融点は、通常１００℃以上、好ましくは１２０℃以上、より好ましくは１３０℃以上であり、また、通常３５０℃以下、好ましくは３２０℃以下、より好ましくは３００℃以下である。融点を高くすることで有機薄膜太陽電池モジュールの使用時にゲッター層が融解・劣化する可能性を低減できる。
【０１４８】
ゲッター層を構成する材料は、水分及び／又は酸素を吸収することができるものであれば任意である。その材料の例を挙げると、水分を吸収する物質としてアルカリ金属、アルカリ土類金属又はアルカリ土類金属の酸化物；アルカリ金属又はアルカリ土類金属の水酸化物；シリカゲル、ゼオライト系化合物、硫酸マグネシウム、硫酸ナトリウム又は硫酸ニッケル等の硫酸塩；アルミニウム金属錯体又はアルミニウムオキサイドオクチレート等の有機金属化合物等が挙げられる。具体的には、アルカリ土類金属としては、Ｃａ、Ｓｒ又はＢａ等が挙げられる。アルカリ土類金属の酸化物としては、ＣａＯ、ＳｒＯ又はＢａＯ等が挙げられる。その他にＺｒ−Ａｌ−ＢａＯやアルミニウム金属錯体等も挙げられる。具体的な商品名を挙げると、例えば、ＯｌｅＤｒｙ（双葉電子社製）等が挙げられる。
【０１４９】
酸素を吸収する物質としては、活性炭、シリカゲル、活性アルミナ、モレキュラーシーブ、酸化マグネシウム又は酸化鉄等が挙げられる。またＦｅ、Ｍｎ、Ｚｎ、及びこれら金属の硫酸塩・塩化物塩・硝酸塩等の無機塩も挙げられる。
なお、ゲッター層は１種の材料で形成されていてもよく、２種以上の材料で形成されていてもよい。また、ゲッター層は単層で形成されていてもよいが、２層以上からなる積層であってもよい。
【０１５０】
ゲッター層の厚さは特に規定されないが、通常５μｍ以上、好ましくは１０μｍ以上、より好ましくは１５μｍ以上であり、また、通常２００μｍ以下、好ましくは１８０μｍ以下、より好ましくは１５０μｍ以下である。厚さを厚くすることで機械的強度が高まる傾向にあり、薄くすることで柔軟性が高まる傾向にある。
【０１５１】
ゲッター層は、ガスバリア層間で形成される空間内であればその形成位置に制限は無いが、薄膜太陽電池素子の両面、具体的には、図４に示されるように、受光面側の面及び受光面側と反対側の面を覆うことが好ましい。有機薄膜太陽電池モジュールにおいてはその受光面側の面及び受光面側と反対側の面が他の面よりも大面積に形成されることが多いため、これらの面を介して水分及び酸素が浸入する傾向があるからである。この観点から、ゲッター層はガスバリア層と薄膜太陽電池素子との間に設けることが好ましい。
【０１５２】
ゲッター層は吸水剤又は乾燥剤の種類に応じて任意の方法で形成することができるが、例えば、吸水剤又は乾燥剤を分散したフィルムを粘着剤で添付する方法、吸水剤又は乾燥剤の溶液をスピンコート法、インクジェット法又はディスペンサー法等で塗布する方法等を用いることができる。また真空蒸着法やスパッタリング法等の成膜法を使用してもよい。
【０１５３】
吸水剤又は乾燥剤を分散するフィルムとしては、例えば、ポリエチレン系樹脂、ポリプロピレン系樹脂、環状ポリオレフィン系樹脂、ポリスチレン系樹脂、アクリロニトリル−スチレン共重合体（ＡＳ樹脂）、アクリロニトリル−ブタジエン−スチレン共重合体（ＡＢＳ樹脂）、ポリ塩化ビニル系樹脂、フッ素系樹脂、ポリ（メタ）アクリル系樹脂又はポリカーボネート系樹脂等を用いることができる。中でも、ポリエチレン系樹脂、フッ素系樹脂、環状ポリオレフィン系樹脂又はポリカーボネート系樹脂のフィルムが好ましい。なお、前記樹脂は１種を用いてもよく、２種以上を任意の組み合わせ及び比率で併用しても良い。
【０１５４】
１．２．６  集電線３
一般的な有機薄膜太陽電池モジュールは、通常、太陽電池素子から電気を取り出すための集電線を有する。集電線の構造は、導電層３１と導電性接着層３２とを積層した構造が好ましい。
導電層の材料としては、金属や合金などが好ましく、抵抗率の低い銅やアルミ、銀、金、ニッケルなどがより好ましい。銅やアルミが安価であることから、特に好ましい。また、錆防止のため、集電線の周囲をスズや銀などでメッキしたり、表面を樹脂などでコートしてあったり、フィルムをラミネートしてあってもよい。
【０１５５】
集電線の形状としては、平角線、箔、平板、ワイヤー状のものがあるが、接着面積の確保などの理由から、平角線や、箔、平板状のものを用いることが好ましい。
なお、ここでいう「箔」は厚さが１００μｍ未満のものをいい、「板」は厚さが１００μｍ以上のものをいう。また「平角線」とは、断面が円形のワイヤーを圧延して、断面の形状を四角形にしたものをいう。
【０１５６】
また集電線は、導電性を有する限り特段の限定はされないが、接続する上部電極や下部電極よりも電気抵抗値が低いものが好ましく、特に、上部電極や下部電極より厚さを厚くすることによって、電気抵抗値を低減させることが好ましい。集電線の厚さとしては、５μｍ以上であることが好ましく、より好ましくは１０μｍ以上である。また、２ｍｍ以下であることが好ましく、より好ましくは１ｍｍ以下、さらに好ましくは３００μｍ以下、特に好ましくは２００μｍ以下である。上記範囲より厚さが薄いと、集電線の抵抗値が上昇し、発電した電力を効率よく外部に取り出すことができなくなる恐れがある。また、上記範囲より厚さが厚いと、有機薄膜太陽電池モジュールの重量が増加するとともに可撓性が減少したり、モジュール表面に凹凸が発生しやすくなったり、生産コストが増加するなどの問題が生じる恐れがある。
【０１５７】
また、集電線の幅としては、０．５ｍｍ以上であることが好ましく、より好ましくは１ｍｍ以上、特に好ましくは２ｍｍ以上である。また、集電線の幅は、５０ｍｍ以下であることが好ましく、より好ましくは２０ｍｍ以下、特に好ましくは１０ｍｍ以下である。上記範囲より集電線の幅が狭いと、集電線の電気抵抗値が上昇し、発電した電力を効率よく取り出すことができなくなる恐れがある。また、集電線の機械強度が減少し、破断等の原因になる恐れがある。また、上記範囲より集電線の幅が広いと、モジュール全体における開口率が減少し、モジュールの発電量の低下に繋がる恐れがある。
【０１５８】
また、集電線の形状をエンボス形状にすることもできる。エンボス形状とは、何らかの凹凸形状を型押しする等により施された形状を意味する。集電線をエンボス形状にすることで、接着層を用いても、エンボス形状の凹凸の一部が電極に直接接するか、または極めて近接することができるため導電性が高まる。
【０１５９】
エンボス深さは、通常５〜１００μｍであり、１０〜５０μｍであることが好ましい。なお、エンボス深さとは、エンボス加工によって形成された凸部の高さを意味していて、具体的には凸部を含む厚さから集電線の厚さを差し引いた値である。このようなエンボス深さとすることで、エンボスの凸部が電極に直接接することができるため好ましい。
【０１６０】
集電線は、導電性接着層を介して電極に接続させる。有機薄膜太陽電池素子の電極に設置する導電性接着成分として、導電性粒子を含む熱硬化性組成物、導電性粒子を含む熱可塑性塑性物、はんだ、金属ペースト、等が知られており、公知の導電性接着層を用いることができる。導電性接着層の厚さは通常１μｍ以上、好ましくは５μｍ以上、より好ましくは１０μｍ以上、更に好ましくは２０μｍ以上であり、通常５００μｍ以下、好ましくは３００μｍ以下、より好ましくは１００μｍ以下、更に好ましくは５０μｍ以下である。上記上限以下であることで、集電線を薄くすることができ、有機薄膜太陽電池モジュールが気泡を含みづらくなり、また、有機薄膜太陽電池モジュールの施工性が高い点で好ましい。上記下限以上であると、集電線と有機薄膜太陽電池素子と接続の信頼性が高い点で好ましい。
集電線と第一ガスバリア層の設置の順序は、前述の通りいずれを先に有機薄膜太陽電池素子に設置してもよい。
【０１６１】
２．有機薄膜太陽電池モジュールの施工方法
有機薄膜太陽電池モジュールの施工方法は被施工物により任意に選択することがでるが、本発明の有機薄膜太陽電池モジュールは、貼付施工用の有機薄膜太陽電池モジュールとして好適に用いることができ、その場合は一般的なフィルムと同様の方法で施工することができる。
【０１６２】
一般的なフィルムは水貼りという方法でガラスに貼られる。この水貼りという貼り方は、フィルムをガラスに貼る際に、フィルムの粘着面およびガラス面に噴霧器で微量の中性洗剤を含む水を噴霧してから仮貼りし、その後スキージでフィルム表面を順次均一に擦り付けて密着させる。その結果、フィルムとガラスの間にある水と気泡がフィルム端部から追い出され、シワおよび気泡のない良好な貼合面を得ることができる。
【０１６３】
３．用途
本発明の有機薄膜太陽電池モジュールは、建物や車両等の、窓、ドア、壁面、又は天井等のガラス等、パーティション等のガラス等の施工対象物に貼りつけて使用することができる。この際、太陽光、室内の照明、室内の太陽光の散乱光等を利用して発電し、集電線から取り出した電力を、公知の電流電圧変換回路、蓄電池等を利用して充電、利用することができる。特に、本発明の有機薄膜太陽電池モジュールは、貼付施工用の有機薄膜太陽電池モジュールとして取り扱い性、施工性、意匠性に優れる。
【実施例】
【０１６４】
以下、実施例により本発明を具体的に説明するが、本発明は以下の実施例に限定されるものではない。
【０１６５】
［評価手法］
本実施例において、有機薄膜太陽電池モジュールの評価は以下の方法で行った。
【０１６６】
［施工性］
厚さ３．２ｍｍｔ、長さ１８００ｍｍ、幅１０００ｍｍのフロートガラスの表面を１００~２００倍に薄めた中性洗剤の水溶液を用いて、２回から３回洗浄、水切りしたのち、フロートガラス全体に水溶液を噴霧する。作製した太陽電池一体型フィルムの粘着層剥離フィルムを剥がし、同じく１００~２００倍に薄めた中性洗剤の水溶液全体に噴霧すし、粘着材の粘着力を落して、施工対象の窓ガラス等に仮固定し、さらに太陽電池一体型フィルムの表面にも十分噴霧する。ナイロン製スキージで加圧し、水を上、下、左、右端に複数回押し出し、対象フロートガラスに施工した。施工したモジュールを目視にて水泡の有無を確認した。
【０１６７】
○：施工後の目視検査で水泡がなく施工外観良好のもの
×：施工後の目視検査で水泡が発生しているもの
【０１６８】
［耐施工性］
作成した有機薄膜太陽電池モジュールをスキージ施工による水貼りを行なった後、アイテス社製太陽電池ＥＬ検査装置を使用して有機薄膜太陽電池素子のＥＬ発光を評価した。
○：有機薄膜太陽電池素子の初期のＥＬ発光画像とスキージ後のＥＬ発光画像の変化がない
×：有機薄膜太陽電池素子の初期のＥＬ発光画像とスキージ後のＥＬ発光画像を比較して施工後にＥＬ非発光部位が発生しているもの
【０１６９】
［モジュール外観］
有機薄膜太陽電池モジュールを厚さ３．２ｍｍｔ、長さ１８００ｍｍ、幅１０００ｍｍのフロートガラスに貼付施工を実施し、施工後の目視による外観及び有機薄膜太陽電池素子のＥＬ画像を測定し、有機薄膜太陽電池素子の破損有無を評価した。
【０１７０】
＜実施例１＞
積層前の前準備として、有機薄膜太陽電池素子の、両端の有機薄膜太陽電池セルの上部電極上に、導電性熱硬化樹脂組成物付集電線（デグセリアルズ社製  ＤＴ１０１Ｃ４、（導電性粒子としてニッケル粒子を含むエポキシ系導電性硬化樹脂、硬化温度１２０℃）１５μｍ＋銅箔３５μｍ厚、幅４ｍｍ）を設置した。
【０１７１】
さらに、第１ガスバリア層として厚さ０．１ｍｍのバリアフィルム（三菱樹脂製、ＶＩＥＷ−ＢＡＲＲＩＥＲ）に、第１封止層として厚さ０．０６ｍｍのエポキシ系封止材（スリーボンド社製）を積層した縦１０００ｍｍ、横５００ｍｍの積層体、次いで厚さ０．１２ｍｍ、縦１５０ｍｍ、横１００ｍｍの前記有機薄膜太陽電池素子、第２ガスバリア層として厚さ０．１ｍｍのバリアフィルム（三菱樹脂製、ＶＩＥＷ−ＢＡＲＲＩＥＲ）に、第２封止層として厚さ０．０６ｍｍのエポキシ系封止材（スリーボンド社製）を積層した縦１０００ｍｍ、横５００ｍｍの積層体を第２封止層が前記有機薄膜太陽電池素子と接するように重ね、真空ラミネーター（ＮＰＣ社製、ＮＬＭ−２７０×４００）に投入した。最初にラミネーター内部を減圧下で１５分間保持した後、積層体を大気圧で圧着状態としつつ、８０℃で１０分間保持して有機薄膜太陽電池モジュールを得た。有機薄膜太陽電池モジュールの第２ガスバリア層に厚さ０．１２ｍｍの市販のアクリル系粘着剤をロールラミ機（ＭＣＫ製、ＭＲＳ６３０Ａ）で貼合し、粘着層を有する有機薄膜太陽電池モジュールを製造した。
【０１７２】
＜実施例２＞
第１および第２ガスバリア層を厚さ０．０６ｍｍのバリアフィルム（三菱樹脂製、ＶＩＥＷ−ＢＡＲＲＩＥＲ）、第１および第２封止層を厚さ０．０３ｍｍのエポキシ系封止材（スリーボンド社製）としたこと以外は、実施例１と同様に、粘着層を有する有機薄膜太陽電池モジュールを得た。
【０１７３】
＜比較例１＞
第１および第２ガスバリア層を厚さ０．０５ｍｍのバリアフィルム、第１および第２封止層を厚さ０．０３ｍｍのエポキシ系封止材（スリーボンド社製）としたこと以外は、実施例１と同様に、粘着層を有する有機薄膜太陽電池モジュールを得た。
【０１７４】
＜比較例２＞
第１および第２ガスバリア層を厚さ０．０５ｍｍのバリアフィルム、第１および第２封止層を厚さ０．１５ｍｍのオレフィン系封止材としたこと以外は、実施例１と同様に、粘着層を有する有機薄膜太陽電池モジュールを得た。
【０１７５】
＜比較例３＞
第１および第２ガスバリア層を厚さ０．０１５ｍｍのバリアフィルム、第１および第２封止層を厚さ０．０８ｍｍのエポキシ系封止材としたこと以外は、実施例１と同様に、粘着層を有する有機薄膜太陽電池モジュールを得た。
【０１７６】
＜比較例４＞
第１および第２ガスバリア層を厚さ０．１ｍｍのバリアフィルム（三菱樹脂製、ＶＩＥＷ−ＢＡＲＲＩＥＲ）、第１および第２封止層を厚さ０．０１５ｍｍのエポキシ系封止材としたこと以外は、実施例１と同様に、粘着層を有する有機薄膜太陽電池モジュールを得た。
【０１７７】
＜比較例５＞
第１および第２ガスバリア層を厚さ０．２ｍｍのバリアフィルム、第１および第２封止層を厚さ０．１ｍｍの封止材としたこと以外は、実施例１と同様に、粘着層を有する有機薄膜太陽電池モジュールを得た。
【０１７８】
＜比較例６＞
太陽電池フィルム１の第２ガスバリア層に厚さ０．０３ｍｍの市販のアクリル系粘着剤をロールラミ機（ＭＣＫ製、ＭＲＳ６３０Ａ）で貼り合わせて太陽電池一体型ウインドフィルム１を得た。としたこと以外は、実施例１と同様に、粘着層を有する有機薄膜太陽電池モジュールを得た。
【０１７９】
＜比較例７＞
太陽電池フィルム１の第２ガスバリア層に厚さ０．３５ｍｍの市販のアクリル系粘着剤をロールラミ機（ＭＣＫ製、ＭＲＳ６３０Ａ）で貼り合わせて太陽電池一体型ウインドフィルム１を得た。としたこと以外は、実施例１と同様に、粘着層を有する有機薄膜太陽電池モジュールを得た。
【０１８０】
表１に、実施例１、２、および比較例１〜７の有機薄膜太陽電池モジュールの評価結果を示す。
【０１８１】
【表１】
2017022169.tif 000003
表１より、本発明の有機薄膜太陽電池モジュールは施工作業中に太陽電池素子が破損しづらく、スキージの際の施工性が高いため施工後に有機薄膜太陽電池モジュールと被設置体との間の水泡が少なく、意匠性の高い有機薄膜太陽電池モジュールを提供することができることがわかる。
【符号の説明】
【０１８２】
１１  第１ガスバリア層
１２  第２ガスバリア層
２１  第１封止層
２２  第２封止層
３    集電線
３１  導電層
３２  導電性接着層
４    有機薄膜太陽電池素子
４２  素子基板
５    粘着層
【図１】
2017022169.tif 000004
【図２】
2017022169.tif 000005